(57)【要約】【課題】光触媒を含む光触媒層を有する層状構成物に関し、加熱雰囲気下において有機系化合物を分解する性能と、光触媒自身が親水化する性能とを向上できるようにする。【解決手段】光触媒を含む光触媒層３を有し、光触媒のバンドギャップエネルギーよりも大きなエネルギーをもつ活性光を照射することにより、光触媒層３表面に存在する有機系化合物を分解する性能と、光触媒層３表面が親水化する性能とを同時に発現する層状構成物５であって、基材１と光触媒層３との間に、蓄水機能を有する物質を含む蓄水層２をそなえることにより、加熱雰囲気下における光触媒性能を著しく向上させるようにする。【選択図】　　　　図１
2004066548.tif 000002
【特許請求の範囲】
【請求項１】
光触媒を含む光触媒層を有し、該光触媒のバンドギャップエネルギーよりも大きなエネルギーをもつ活性光を照射することにより、該光触媒層表面に存在する有機系化合物を分解する性能と、該光触媒層表面が親水化する性能とを同時に発現する層状構成物であって、
基材と該光触媒層との間に、蓄水機能を有する物質を含む蓄水層をそなえている
ことを特徴とする、層状構成物。
【請求項２】
上記の蓄水機能を有する物質は、シリカ系化合物である
ことを特徴とする、請求項１記載の層状構成物。
【請求項３】
該光触媒は、酸化チタン光触媒又は可視光応答型酸化チタン光触媒である
ことを特徴とする、請求項１又は２記載の層状構成物。
【請求項４】
請求項１〜３の何れか１項に記載の層状構成物を製造する方法であって、
該基材上に該蓄水層を形成した後、該蓄水層上に該光触媒層を形成する
ことを特徴とする、層状構成物の製造方法。
【請求項５】
請求項１〜３の何れか１項に記載の層状構成物を有し、加熱雰囲気下において該光触媒層表面に該活性光が照射されることにより画像書き込み及び画像履歴消去が行なわれ、再生使用される
ことを特徴とする、平版印刷用版材。
【請求項６】
上記の画像書き込み時及び画像履歴消去時には、該光触媒層表面の少なくとも一部の特性が疎水性から親水性に変換される
ことを特徴とする、請求項５記載の平版印刷用版材。
【請求項７】
該活性光は、波長６００ｎｍ以下の光である
ことを特徴とする、請求項５又は６記載の平版印刷用版材。
【請求項８】
該光触媒層表面に光又は電気のエネルギー束が単独あるいは複数組み合わされて照射されること、及び、該光触媒層表面に摩擦が加えられること、及び、該光触媒層表面と相互作用する有機系化合物が該光触媒層表面に供給されること、の何れかによって該光触媒層表面が疎水化される
ことを特徴とする、請求項５〜７の何れか１項に記載の平版印刷用版材。
【請求項９】
請求項５〜８の何れか１項に記載の平版印刷用版材を製造する方法であって、
該基材上に該蓄水層を形成した後、該蓄水層上に該光触媒層を形成する
ことを特徴とする、平版印刷用版材の製造方法。
【請求項１０】
請求項８記載の平版印刷用版材が取り付けられる版胴と、
該光触媒層表面を疎水化する疎水化装置と、
上記の疎水化された光触媒層表面に６００ｎｍ以下の活性光を照射して画像を書き込む画像書き込み装置と、
印刷終了後に、該光触媒層表面に塗布されたインキを除去する版クリーニング装置と、
該インキの除去後、該光触媒層表面に該活性光を照射することにより該光触媒層表面を親水化して該光触媒層表面の画像履歴を消去する画像履歴消去装置と、
該活性光照射時に該光触媒層表面を加熱する加熱装置とをそなえている
ことを特徴とする、印刷機。
【請求項１１】
該加熱装置は、光照射により該光触媒層表面を加熱することを特徴とする、請求項１０記載の印刷機。
【請求項１２】
該加熱装置は、電熱により該光触媒層表面を加熱することを特徴とする、請求項１０記載の印刷機。
【発明の詳細な説明】
【０００１】
【発明の属する技術分野】
本発明は、光触媒を含む層状構成物及びその製造方法、そして、前記層状構成物を有する再生使用可能な平版印刷用版材及びその製造方法並びに印刷機に関する。
【０００２】
【従来の技術】
印刷技術一般として、昨今、印刷工程のデジタル化が進行しつつある。これは、パソコンで画像，原稿を作製したり、スキャナ等で画像を読み込んだりすることにより当該画像データをデジタル化し、このデジタルデータから直接印刷用版を作製するというものである。このことによって、印刷工程全体の省力化が図れるとともに、高精細な印刷を行なうことが容易になる。
【０００３】
本発明者らは、特開２０００−６２３３４号公報において、上記のような印刷工程のデジタル化に対応しつつ再利用を可能とする印刷用版材及びその再生方法を提案した。
すなわち、印刷用版材として基材上に酸化チタン光触媒を含むコート層を形成したものを利用し、版作製時の初期状態においては、コート層表面が疎水性を示す状態に調整しておき、この表面に、上記のデジタルデータに基づいて酸化チタン光触媒のバンドギャップエネルギーよりも高いエネルギーをもつ波長の光（紫外線）を照射し、表面の一部を、親水性を示す表面に変換して疎水性の画線部と親水性の非画線部とからなる版を作製する。そして、印刷終了後には、エネルギー束の照射又は化成処理を複合あるいは単独で施すことにより、コート層表面の全面が再び疎水性を示す版作製時の初期状態となるように変換している。
【０００４】
また、本発明者らは、特開２０００−６２３３５号公報において、上記の版材表面にオクタデシルトリメトシシラン等の化合物を塗布することにより、当該表面を、疎水性を示す状態に調整し、印刷終了後には、前記化合物を再び塗布し、コート層表面が再び疎水性を示す版作製時の初期状態となるように変換する技術も提案している。
【０００５】
さらに、光触媒をシリカまたはシリコンと共存させることで、高度の親水性を発現したり、その親水性を長時間にわたり維持したりする技術も提案されている。
例えば、特許第２７５６４７４号公報には、基材の表面に酸化チタンなどの光触媒とシリカとを含む光触媒成皮膜が接合された複合材、さらに、基材の表面に光触媒材料の粒子が均一に分散されたシリコンからなる光触媒性皮膜が接合された複合材が開示されている。この複合材は、光励起によって親水化させた場合に、複合材表面は、室内微弱照明下、又は暗所において長期にわたり良好な親水性を維持する特徴を有している。
【０００６】
また、特許第３０７７１９９号公報には、基材の表面に酸化チタンなどの光触媒粒子、シリカ微粒子、およびシリカまたはシリコンの前駆体からなり、光励起により親水化する組成物が開示されている。この組成物は、表面を高度の親水性にし、且つ維持することを可能にする特徴を有している。
さらに、特許第３０８７６８２号公報には、基材の表面に、アクリルシリコン樹脂層を介して酸化チタンなどの光触媒性酸化物を含有する層、あるいは光触媒性酸化物層とシリカとを含有する層、あるいは光触媒性酸化物とシリコンとを含有する層が形成された光触媒性の親水性部材が開示されている。この親水性部材は、光励起に応じて高度の親水性を呈し、表面層が基材に強固に固定される特徴を有している。
【０００７】
ところで、光触媒性能と雰囲気温度の関係について、例えば特開２００２−７９７７４号公報には、「光触媒能を有する物質」の極性変換の速度や変化度の特異的な温度依存性を利用して感度と識別性とを向上させた印刷方法、それを具現する原版及び装置が開示されている。具体的には、光触媒能を有する印刷用原版に疎水性物質の層を一様に設けた後、前記原版表面を４０〜２００℃の温度への加熱と活性光による照射とによって、親水性領域と疎水性領域の像様分布を形成させるというものである。すなわち、上記公報の第１図には、エネルギー強度１．３ｍＷ／ｃｍ２の紫外線（活性光）を二酸化チタン表面に照射したときに、表面の水に対する接触角が５°になるのに要する時間を測定した結果、常温（室温）では約２８０秒を要する親水化が、６０℃では約１００秒に短縮され、さらに１２０℃では約２０秒に短縮されることが開示されている。このように、上記公報には、温度効果を利用して親水化速度が高められることが開示されている。また、この公報では光触媒能を有する物質として、ＴｉＯ２，ＲＴｉＯ３，ＡＢ２−ｘＣｘＤ３−ｘＥｘＯ１０，ＳｎＯ２，ＺｒＯ２，Ｂｉ２Ｏ３，ＺｎＯ及びＦｅＯＸが開示され、また、光触媒能を有する層と支持体との間に断熱層が設けられていることが開示されている。この断熱層としては有機性の高分子材料および無機性のゾルゲル変換性材料から選ばれる結合材料が開示されている。
【０００８】
【発明が解決しようとする課題】
本発明者らは、光触媒を含む層状構成物を有する平版印刷用版材への画像書き込み及び画像履歴消去に関する研究を行なううち、実用レベルの画像書き込み速度を得られる程度の照度をもつ活性光で画像を書き込むと、版面温度が上昇することを確認した。そして、このような版面の昇温状態においては上記の特開２００２−７９７７４号公報に開示された印刷用原版の構成では、加熱下における活性光照射により必ずしも光触媒の親水化機能が高められず、むしろ逆に光触媒の親水化機能が低下する場合もあることを確認した。
【０００９】
そこで、本発明者らは、昇温状態において確実に光触媒性能、すなわち有機系化合物を分解する性能と、光触媒自身が親水化する性能とをともに著しく向上させるための必須の因子を見出すため鋭意研究を重ねた。
すなわち、本発明は、光触媒を含む光触媒層を有し、加熱雰囲気下において前記光触媒のバンドギャップエネルギーよりも大きなエネルギーをもつ活性光を前記光触媒層表面に照射することで前記光触媒層表面を速やかに親水化できるようにした、層状構成物及びその製造方法を提供することを目的とする。
【００１０】
また、前記層状構成物を有し、加熱雰囲気下において前記活性光を用いて、小さな光照射エネルギーで版材表面に速やかに画像を書き込み、湿式現像処理なしで版を作製できるようにするとともに、印刷終了後は、上記と同様に小さな光照射エネルギーで速やかに版の履歴を消去して版を再生できるようにした、平版印刷用版材及びその製造方法を提供することを目的とする。
【００１１】
さらに、前記平版印刷用版材を装着したまま版の作製及び再生が可能な印刷機を提供することを目的とする。
【００１２】
【課題を解決するための手段】
本発明は、前記の課題を解決するために以下の手段をとった。
すなわち、本発明の層状構成物は、光触媒を含む光触媒層を有し、該光触媒のバンドギャップエネルギーよりも大きなエネルギーをもつ光（以下、本発明の光触媒に触媒活性を発現させる有効なエネルギーを持つ光を活性光と呼ぶこととする）を照射することにより、該光触媒層表面に存在する有機系化合物を分解する性能と、該光触媒層表面が親水化する性能とを同時に発現する層状構成物であって、基材と該光触媒層との間に、蓄水機能を有する物質を含む蓄水層をそなえていることを特徴としている。
【００１３】
このように構成することで、加熱雰囲気下において、前記有機系化合物を分解する性能と、光触媒を含む層表面が親水化する性能とが供に著しく向上する。
また、上記の蓄水機能を有する物質は、シリカ系化合物であることが好ましい。
さらに、該光触媒は、酸化チタン光触媒又は可視光応答型酸化チタン光触媒であることが好ましい。
【００１４】
なお、ここで言う可視光応答型酸化チタン光触媒とは、酸化チタン光触媒をベースとして、酸化チタン光触媒に本来含有される元素以外の金属元素または非金属元素をドーピングまたは担持したもの、あるいは酸化チタン光触媒のＴｉ元素とＯ元素の比率を化学量論的比率、即ちＴｉ原子１に対して酸素原子２の比率からずらしたもの、などを言う。
【００１５】
また、酸化チタン光触媒は、例えばアナターゼ型結晶を有する場合、バンドギャップエネルギーは３．２ｅＶで、光の波長としては３８０ｎｍ以下波長の光が活性光であるが、この可視光応答型酸化チタン光触媒は、前記バンドギャップ内に不純物準位を形成することでバンドギャップエネルギーを低下させ、波長６００ｎｍ以下の光を活性光として利用することが可能である。
【００１６】
本発明の層状構成物の製造方法は、上記の層状構成物を製造する方法であって、該基材上に該蓄水層を形成した後、該蓄水層上に該光触媒層を形成することを特徴としている。
本発明の平版印刷用版材は、上記の層状構成物を有し、加熱雰囲気下において該光触媒層表面に該活性光が照射されることにより画像書き込み及び画像履歴消去が速やかに行なわれ、再生使用されることを特徴としている。
【００１７】
光触媒を用いた平版印刷用版材に活性光により画像を書き込む場合、実用的な書き込み時間内に書き込み操作を終了させるためには、画像書き込みに用いる光の照度を高めて疎水性−親水性の変換を短時間でおこなう必要がある。
このような実用的な書き込みが可能な照度の光を照射すると、版面の温度上昇が観測される。したがって、本発明でいう「加熱雰囲気下」、あるいは「昇温状態」とは、版面を加熱させるための装置を用いてあらためて版面に加熱操作を加える場合だけでなく、前記書き込み工程のように、版作製および版再生の各工程において必要な操作を行なうだけで版面温度が上昇する状況も含まれていることは言うまでも無い。
【００１８】
また、上記の画像書き込み時及び画像履歴消去時には、該光触媒層表面の特性が疎水性から親水性に変換されることが好ましい。
すなわち、平版印刷版の表面に活性光を照射することにより、その照射面を疎水性から親水性に変換することが可能である。これは、光触媒が親水化する作用あるいは光触媒が親水化する作用と、光触媒が有機系化合物を分解する作用との両者の作用によるものである。
【００１９】
そして、親水性に変換された版面は湿し水が優先的に付着し、疎水性インキが付着しない非画線部として機能する。一方、活性光が照射されなかった版面は疎水性であり、疎水性インキが優先的に付着し、湿し水が付着しない画線部として機能する。
さらに、印刷終了後の版の再生において、版面に付着したインキ，紙粉等を洗浄・除去した後、版面の全面に活性光を照射することにより、版面の全面を均一に親水性にして版の履歴（画像履歴）を消去する。
【００２０】
また、該活性光は、波長６００ｎｍ以下の光であることが好ましい。さらに好ましくは波長５００ｎｍ以下の光を用いるのが良い。このような活性光が照射されることにより、前記のように光触媒層の表面、すなわち平版印刷用版材の表面（版面）は疎水性から親水性へ変換される。
そして、該光触媒層表面に光又は電気のエネルギー束が単独あるいは複数組み合わされて照射されること、及び、該光触媒層表面に摩擦が加えられること、及び、該光触媒層表面と相互作用する有機系化合物が該光触媒層表面に供給されること、の何れかによって該光触媒層表面が疎水化されることが好ましい（請求項８）。このように、印刷終了後に親水化された版面の全面を疎水性に変換することにより版を再生することが可能となる。
【００２１】
本発明の平版印刷用版材の製造方法は、上記の平版印刷用版材を製造する方法であって、該基材上に該蓄水層を形成した後、該蓄水層上に該光触媒層を形成することを特徴としている。
本発明の印刷機は、上記の平版印刷用版材が取り付けられる版胴と、該光触媒層表面を疎水化する疎水化装置と、上記の疎水化された光触媒層表面に６００ｎｍ以下の活性光を照射して画像を書き込む画像書き込み装置と、印刷終了後に、該光触媒層表面に塗布されたインキを除去する版クリーニング装置と、該インキの除去後、該光触媒層表面に該活性光を照射することにより該光触媒層表面を親水化して該光触媒層表面の画像履歴を消去する画像履歴消去装置と、該活性光照射時に該光触媒層表面を加熱する加熱装置とをそなえていることを特徴としている。
【００２２】
また、該加熱装置は、光照射により該光触媒層表面を加熱することが好ましい。あるいは、該加熱装置は、電熱により該光触媒層表面を加熱することが好ましい。
【００２３】
【発明の実施の形態】
以下、本発明の実施の形態について、図を参照して説明する。
図１及び図２は、本発明の第１実施形態にかかる層状構成物を示すもので、図１はその層状構成物の表面が疎水性を示している場合の模式的な断面図、図２はその層状構成物の表面が親水性を示している場合の模式的な断面図である。
【００２４】
図１に示すように、層状構成物５は、基材（あるいは支持体）１と、蓄水機能を有する物質を含む蓄水層（以下、単に蓄水層という）２と、光触媒を含む光触媒層（以下、単に光触媒層という）３とから基本的に構成されている。
基材１は、アルミニウムやステンレス等の金属，ポリマーフィルム等により構成されている。ただし、基材１は、アルミニウムやステンレス等の金属あるいはポリマーフィルムに限定されるものではなく、光触媒層３を実用に供する際に必要とされる特性、例えばこれらに限るものではないが、基材の柔軟性，表面硬度，熱伝導性，電気伝導性，耐久性等の特性、に応じて選定すればよい。
【００２５】
蓄水層２は、基材１表面上に形成されている。なお、図１及び図２では、蓄水層２は光触媒層３と接するように形成されているが、必ずしも接している必要はなく、基材１と光触媒層３との間に設けられていれば良い。
また、蓄水層２に含まれる蓄水機能を有する物質としては、特にシリカ系化合物が好ましい。具体的には、シリカ皮膜，有機ケイ素化合物，水ガラス等のシリカ皮膜を形成可能なシリカ皮膜前駆体、あるいはシリカ微粒子やシリカ微粒子を形成可能なシリカ微粒子前駆体等が好ましい。なお、蓄水機能を有する物質が微粒子の場合は、親水性のバインダを用いて成膜するのが好ましい。
【００２６】
また、基材１と蓄水層２とを確実に付着させる、あるいは、基材１と蓄水層２との密着性を向上させるために、必要に応じて基材１と蓄水層２との間にアンダーコート層（図示省略）を設けても良い。なお、アンダーコート層を設ける場合は、例えば、シリカ（ＳｉＯ２），シリコン樹脂，シリコンゴム等のシリコン系化合物がその材料として利用することが好ましい。また、このうち特にシリコン樹脂を利用する場合は、シリコンアルキド，シリコンウレタン，シリコンエポキシ，シリコンアクリル，シリコンポリエステル等を使用することが好ましい。
【００２７】
さらに、蓄水層２には、後述する光触媒層３の形成のために加熱処理する際に、基材１から不純物が熱拡散して光触媒層３に混入し、光触媒活性を低下させることを防ぐ効果もある。また、蓄水層２は、基材１がポリマーフィルム等で形成されている場合には、基材１を保護する効果もある。
ところで、蓄水層２が光触媒層３上に設けられている場合であっても、あるいは光触媒層３の内部に蓄水機能を有する物質が含まれる場合であっても、常温時の光触媒活性よりも加熱雰囲気下における光触媒活性の方が高くなることが確認された。
【００２８】
しかしながら、蓄水層２が光触媒層３の上の層として設けられている場合や、光触媒層３内部に蓄水機能を有する物質が含まれる場合は、光触媒が表面に露出する比率が減少するため、本実施形態のように蓄水層２が基材１と光触媒層３との間に中間層として設けられている場合に比べて光触媒活性は低下する。
したがって、まず常温において高い光触媒活性を有する層状構成物５を形成し、さらに加熱雰囲気において前記光触媒活性をより高めることを狙って蓄水機能を有する物質を光触媒と共存させる場合は、本実施形態のように、光触媒層３を最上層（最表面層）とし、基材１と光触媒層３との間に蓄水層２を設けることが好ましいことは言うまでもない。
【００２９】
このように基材１と光触媒層３との間に蓄水層２を設けることにより加熱下における光触媒活性が向上される理由は、以下のように推定される。
すなわち、光触媒に活性光が照射されると、光触媒は電子と正孔を生成し、さらにその正孔が光触媒層３表面の吸着水分子と反応してＯＨラジカル（ヒドロキシラジカル）を生成すると言われており、このＯＨラジカルが有機系化合物を酸化分解するとされている。従って、加熱雰囲気下では通常は水の吸着量は低減し、また、大気中の水分子量も低減するため、ＯＨラジカル生成に必要な水分子量が不足してしまい、結果としてＯＨラジカル生成量が低減し、光触媒の有機系物質分解性能が低下することになる。そこで、蓄水機能を有する物質を光触媒近傍に共存させることで、加熱雰囲気において蓄水機能を有する物質から光触媒に水分子が充分に供給されるのでＯＨラジカルが多量に発生し、また酸化分解反応自体が加熱により促進されるため、結果として有機物分解性能が向上するものと推定される。
【００３０】
このように加熱雰囲気下における光触媒の作用を高めることにより、前記光触媒層３を有する層状構成物５を平版印刷用版材として用いた場合は、活性光による版面への画像書き込み時に活性光照射部分を加熱することにより、あるいは活性光自身のエネルギーで版面が加熱されることにより、疎水性から親水性への変換に要する活性光の照射エネルギー（以下、親水化エネルギーという）を低減することができる。これにより、書き込み速度を早めて製版時間を短縮したり、画像書き込み装置の出力を下げて書き込み装置コストを低減したりすることが可能となる。また、版面の画像履歴を消去する際にも、版面の昇温と活性光照射とを同時に行なうことで履歴消去に要する活性光の照射エネルギーを低減させることが可能となり、履歴消去時間の短縮あるいは履歴消去装置の低出力化（即ち、製造コストの低減）が可能となる。
【００３１】
光触媒層３は、蓄水層２上に形成されている。そして、この光触媒層３表面は、光触媒のバンドギャップエネルギーよりも高いエネルギーをもつ活性光を照射することによって、光触媒層３表面に付着している有機系化合物を分解すると同時に、光触媒自身が高い親水性を示すようになる。
本発明の特徴の１つは、前記活性光が波長６００ｎｍ以下の光である光触媒を用いて光触媒層３を形成していることである。つまり、光触媒層３に波長６００ｎｍ以下の光を照射することにより、光触媒層３表面が有機系化合物を分解すると同時に、高い親水性を示すようになっている。
【００３２】
本来、光触媒はバンドギャップよりも高いエネルギーをもつ光を照射しなければ光触媒活性を示さない。例えばアナターゼ型酸化チタン光触媒では、バンドギャップエネルギーが３．２ｅＶもあるため、波長３８０ｎｍ以下の紫外線にしか応答しない。本発明では、このバンドギャップ間に新たな準位を形成することで波長６００ｎｍ以下の光に応答する光触媒を用いている。なお、ここでいう波長６００ｎｍ以下の光の中には紫外線も含まれるが、本発明の光触媒においては活性光の中に紫外線が含まれていてもいなくても同様に作動することが特徴である。
【００３３】
また、このような波長６００ｎｍ以下の光に応答する光触媒の製造方法としては、公知の方法を用いればよい。例えば、特開２００１−２０７０８２号公報には、窒素原子をドーピングした可視光応答型光触媒、また、特開２００１−２０５１０４号公報には、クロム原子および窒素原子をドーピングした可視光応答型光触媒が開示されている。さらに、特開平１１−１９７５１２号公報には、クロム等の金属イオンをイオン注入した可視光応答型光触媒が開示されている。この他にも、低温プラズマを利用した可視光応答型の光触媒や白金担持した可視光応答型の光触媒が公表されている。本発明の版材製造にあたっては、これら公知の方法で製造された可視光応答型光触媒（例えば、可視光応答型酸化チタン光触媒）を使用すれば良い。
【００３４】
なお、酸化チタン光触媒としては、ルチル型，アナターゼ型，ブルッカイト型があるが、本実施形態においてはいずれも利用可能であり、これらの混合物を用いても良い。また、光触媒としては酸化チタン光触媒が好適であるが、これに限定されるものではなない。
また、光触媒層３には、親水特性を維持すること、あるいは光触媒層３の強度や蓄水層２との密着性を向上させることを目的として、次に示すような物質を添加しても良い。この物質としては、例えば、シリカ，シリカゾル，オルガノシラン，シリコン樹脂等のシリカ系化合物、また、ジルコニウム，アルミニウム，チタニウム等の金属酸化物又は金属水酸化物、さらにはフッ素系樹脂を挙げることができる。
【００３５】
また、光触媒層２の膜厚は、０．００５〜１μｍの範囲内にあることが好ましい。というのは、膜厚があまりに小さければ、前記した性質を十分に生かすことが困難となるし、また、膜厚があまりに大きければ、光触媒層２がヒビ割れを起こし易くなり、耐刷性低下の要因となるためである。なお、このヒビ割れは、膜厚が１０μｍを越えるようなときに顕著に観察されるため、前記範囲を緩和するとしても１０μｍをその上限として認識する必要がある。また、実際上は０．０３〜０．５μｍ程度の膜厚とするのがより好ましい。
【００３６】
また、光触媒層２の形成方法としては、ゾル塗布法，有機チタネート法，スパッタリング法，ＣＶＤ法，ＰＶＤ法等を適宜選択して形成すれば良い。そして、これらの中でも、特にゾルゲル法は工程が簡単な点で好ましく、また、スパッタリング法は膜強度を高くできる点で好ましい。従って、層状構成物５を平版印刷用版材として用いる場合に、例えばスパッタリング法を用いて光触媒層３を形成すれば、高い耐刷性を得ることが可能である。
【００３７】
また、ゾルゲル法を採用するのであれば、これに用いられるゾル中には、前記酸化チタン光触媒および光触媒層３の強度や蓄水層２との密着性を向上させる前記各種の物質の他に、溶剤，架橋剤，界面活性剤等を添加しても良い。なお、前記ゾルは、常温乾燥タイプでも加熱乾燥タイプでも良いが、後者の方がより好ましい。というのは、加熱により光触媒層３の強度を高めた方が、版の耐刷性を向上させるのに有利となるからである。
【００３８】
また、波長６００ｎｍ以下の光に応答する光触媒層３の上に、波長３８０ｎｍ以下の光に応答する光触媒層（図示省略）を保護層としてさらに設けたり、親水性を維持し易くしたりする目的でシリカ層（図示省略）を設けても良い。本発明でいう光触媒層３とは、上記のような層を含む場合もある。なお、光触媒層３とは、光触媒単体からなる層でも差し支えない。
【００３９】
なお、前述したように、本発明においては、基本的に、光触媒層３を有する層状構成物５を平版印刷用版材として用いることができる。また、例えば基材１としてアルミニウムを用いる場合には、必要に応じて表面を陽極酸化するなどして荒らした、いわゆる砂目処理と呼ばれるような処理を施してさらに印刷に適する機能を向上させても良い。従って、前記光触媒層３を有する層状構成物５は、そのままで平版印刷用版材として使用することも可能であるし、前記砂目処理を施した基材１を使用しても良い。
【００４０】
さらに、本発明の層状構造物は加熱雰囲気下において室温より著しく高い触媒活性を発現することから、特に加熱雰囲気下で使用される構造物、例えば煙突、の表面層に前記層状構成物５を用いれば、光触媒が汚れ成分中の有機系化合物を分解すると伴に、高い親水性を発現するために光触媒で分解できない無機系化合物の汚れは雨水で容易に流れ落ちるため、その外壁面を汚れにくくすることも可能となる。
【００４１】
また、層状構成物５を平版印刷用版材として用いた場合に、光触媒層３を疎水化させる有機系化合物としては、版材表面（版面）に供給され、必要に応じて乾燥や加熱乾燥されるだけで、版面、即ち光触媒層３表面と反応又は強く相互作用して光触媒層３表面を疎水化させるとともに、光触媒の作用で分解されて光触媒層３表面から除去されるタイプが好ましい。このような有機系化合物としては、具体的には、有機チタン化合物，有機シラン化合物，イソシアナート系化合物，エポキシド系化合物が好ましい。これらの化合物は、親水性の光触媒層３表面に存在する水酸基と反応して表面に固定化されるため、原理的に光触媒層３表面に単分子層的な有機系化合物層（図示省略）を形成する。このように単分子層で光触媒層３表面を疎水化するため、活性光照射下における有機系化合物の分解が容易なものとなる。
【００４２】
このような有機チタン化合物としては、１）テトラ−ｉ−プロポキシチタン，テトラ−ｎ−プロポキシチタン，テトラ−ｎ−ブトキシチタン，テトラ−ｉ−ブトキシチタン，テトラステアロキシチタン等のアルコキシチタン、２）トリーｎ−ブトキシチタンステアレート，イソプロポキシチタントリステアレート等のチタンアシレート、３）ジイソプロポキシチタンビスアセチルアセトネート，ジヒドロキシ・ビスラクタトチタン，チタニウム−ｉ−プロポキシオクチレングリコール等のチタンキレート、などがあるが、これらに限るものではない。
【００４３】
また、有機シラン化合物としては、１）トリメチルメトキシシラン，トリメチルエトキシシラン，ジメチルジエトキシシラン，メチルトリメトキシシラン，テトラメトキシシラン，メチルトリエトキシシラン，テトラエトキシシラン，メチルジメトキシシラン，オクタデシルトリメトキシシラン，オクタデシルトリエトキシシラン等のアルコキシシラン、２）トリメチルクロロシラン，ジメチルジクロロシラン，メチルトリクロロシラン，メチルジクロロシラン，ジメチルクロロシラン等のクロロシラン、３）ビニルトリクロロシラン，ビニルトリエトキシシラン，γ−クロロプロピルトリメトキシシラン，γ−クロロプロピルメチルジクロロシラン，γ−クロロプロピルメチルジメトキシシラン，γ−クロロプロピルメチルジエトキシシラン，γ−アミノプロピルトリエトキシシラン等のシランカップリング剤、４）パーフロロアルキルトリメトキシシラン等のフロロアルキルシラン、などがあるが、これらに限るものではない。
【００４４】
また、イソシアナート化合物としては、イソシアン酸ドデシル，イソシアン酸オクタデシルなどがあるが、これらに限るものではない。
さらに、エポキシド系化合としては、１，２−エポキシデカン，１，２−エポキシヘキサデカン，１，２−エポキシオクタデカンなどがあるが、これらに限るものではない。
【００４５】
上記の有機系化合物は、常温で液体の場合は、ブレードコーティング，ロールコーティング，ディップコーティング等の方法で光触媒層３表面に塗布するか、スプレー等で微小液滴にして塗布すれば良い。また、分解温度以下の温度で加熱して気化させたり、超音波を利用した液体の霧化装置、いわゆるネブライザー等を用いて蒸気化させたりして、光触媒層３表面に吹き付けるなどの方法を用いても良い。さらに、有機系化合物の濃度や粘度等を調整することを目的に、他の液体に溶解して用いても良いことは言うまでもない。
【００４６】
以下、本発明の層状構成物５を平版印刷用版材に適用した場合における版の作製方法と再生方法について説明する。従って、以下では、前記層状構成物５を平版印刷用版材５として説明する。なお、平版印刷用版材５を単に版材ともいい、また、表面に印刷用の画線部を形成された版材５については版（平版印刷用版）という。
【００４７】
まず、版の作製方法について説明する。図４は、版の作製及び再生の概念図を示すものである。なお、以下において「版の作製」とは、版材５表面を疎水化した後、この版面の少なくとも一部をデジタルデータに基づいて活性光を照射して親水性非画線部を形成し、活性光が照射されなかった版面の疎水性部分と併せて、版面上に疎水性画線部と親水性非画線部とからなる潜像を形成することを言うものとする。
【００４８】
まず、版面（即ち、光触媒層３表面）に前記活性光を照射し、版の表面全体を水の接触角が１０°以下の親水性表面とし、図２に示すような状態を現出させる。これによって版面の履歴を消去する〔図４（ｅ）参照〕。
次に、光，電気等のエネルギー束を版面に照射する、あるいは摩擦等の機械的刺激を版面に加える、あるいは版面と相互作用する有機系化合物を版面に供給することで、光触媒特性を親水性から疎水性へ変換させて版全面を疎水化させる。図４（ａ）は、版全面を疎水化した状態を示している。ここでいう疎水性の版面とは図１に示すように水の接触角が５０°以上、好ましくは８０°以上の版面であり、印刷用の疎水性インキが容易に付着し、一方、湿し水の付着は困難な状態になっている。
【００４９】
また、版面のこの状態を「版作製時の初期状態」という。なお、上記でいう「版作製時の初期状態」とは、実際上の印刷工程におけるその開始時とみなしてよい。より具体的にいえば、任意の画像に関して、それをデジタル化したデータが既に用意されていて、これを版面に書き込もうとするときの状態を指すものとみなせる。
【００５０】
次に、上記疎水性状態となっている版面に対し、画像書き込み工程として、活性光により非画線部を書き込む。この非画線部は、画像に関するデジタルデータに準拠して、そのデータに対応するように行われる。なお、ここでいう非画線部とは水の接触角が１０°以下の親水性の部分であり、湿し水が容易に付着し、一方、印刷用インキの付着は困難な状態になっている。
【００５１】
親水性の非画線部を画像データに基づいて現出させる方法としては、版面に活性光を照射して、光触媒の作用で版面を親水化させる方法が用いられる。活性光が照射されなかった版面は疎水性のままであることから、版面上には疎水性画線部と親水性非画線部とからなる潜像が形成され、これにより版が作製される。ここでは、図４（ｂ）に示すように、可視光、例えば波長４０５ｎｍのバイオレットレーザを用いた書き込みヘッドによって非画線部を書き込み、疎水性の版面に非画線部を形成するようにしている。
【００５２】
なお、親水性の非画線部を画像データに基づいて現出させる方法としては、波長４０５ｎｍのバイオレットレーザを用いる書き込みヘッド以外に、例えばベイシスプリント社（ドイツ）が発表しているＵＶセッター７１０に用いられているＵＶ光源とマイクロミラーとを用いた書き込みヘッドなど、活性光を用いて画像を書き込めるシステムであれば、書き込み装置として使用できることはいうまでもない。
【００５３】
また、この画像書込みの際に、版面を昇温することで、より高速での画像書込み、あるいは、より小さな活性光照射エネルギーでの画像書込みが可能になる。なお、版面の加熱手段としては、例えば図４（ｂ）に示すように、光を照射すれば良い。このように光照射で加熱する場合、加熱の効率を考慮すると赤外線ＩＲ（近赤外線を含む）を用いるのが好ましい。また、版面の加熱手段として電熱による加熱でも良いことは言うまでもない。さらに、画像書込みに用いられる活性光の照射だけで版面が加熱され、画像書込みが速やかに行なわれるための適切な温度まで版面が昇温される場合は、前記の加熱手段を用いる必要がないことは言うまでもない。
【００５４】
このようにして、図４（ｃ）に示すように、版面への画線部と非画線部との形成が完了し、印刷可能な状態となる。
そして、版面に湿し水及び印刷用の疎水性インキと湿し水とを混合した、いわゆる乳化インキを塗布する。これにより、例えば図５に示すような版が作製されたことになる。
【００５５】
この図５において、網掛けされた部分は、前記疎水性の画線部３ｂに、疎水性インキが付着した状態を示している。残りの白地の部分、即ち親水性の非画線部３ａには、湿し水が優先的に付着する一方、疎水性インキははじかれて付着しなかった状態を示している。このように絵柄（画像）が浮かび上がることにより、版材５は版としての機能を有することになる。この後、通常の印刷工程を実行し、これを終了させる。
【００５６】
次に、版の再生方法について説明する。なお、「版の再生」とは、少なくとも一部が疎水性を示し、残りが親水性を示す版面を、全面均一に親水化した後、この親水性の版面に、光，電気等のエネルギー束を単独あるいは複数組み合わせて版面に照射する、あるいは摩擦等の機械的刺激を版面に加える、あるいは版面と相互作用する有機系化合物を版面に供給することで、光触媒特性を親水性から疎水性へ変換させ、再び「版作製時の初期状態」に復活させることをいうものとする。
【００５７】
まず、図４（ｄ）に示すように、インキ除去工程として、印刷終了後の版面に付着したインキ，湿し水，紙粉等を除去する。この方法としては、版面へのインキ供給を止めて刷り減らす方法、インキ拭き取り用の布状テープを巻き取る機構で版面のインキを拭き取る方法、インキ拭き取り用の布状物を巻きつけたローラで版面のインキを拭き取る方法、洗浄液をスプレーで版面に吹き付けてインキを洗浄する方法などを適宜用いれば良い。
【００５８】
その後、少なくとも一部が疎水性を示す版面の全面に活性光を照射する。こうすることで、画線部を親水化して、版面全体を水の接触角が１０°前後の親水性表面とすること、即ち図２に示す状態にすることが可能である。
前記活性光を照射することによって、版面に存在する疎水性の画線部が高い親水性を有する表面に変換するという特性は、酸化チタン光触媒または可視光応答型酸化チタン光触媒を用いることにより達成することができる。なお、ここでは、図４（ｅ）に示すように、紫外線照射ランプ（ＵＶランプ）を用い、紫外線照射により疎水性画線部を親水性に変換し、版面の全面を親水性にして、版の履歴を消去する場合を示している。この時、活性光照射と同時に、例えば図４（ｅ）に示すように、ＩＲランプを用いて赤外線の光を版面に照射したり、電熱による加熱装置を用いて版面を加熱したりすることで、より少ない活性光照射エネルギーで履歴消去が可能となる。
【００５９】
次に、図４（ａ）に示すように、紫外線照射により全面親水性に回復した版面に、光，電気等のエネルギー束を単独あるいは複数組み合わせて版面に照射する、あるいは摩擦等の機械的刺激を版面に加える、あるいは版面と相互作用する有機系化合物を版面に供給することで、光触媒特性を親水性から疎水性へ変換させ、版作製時の初期状態に戻すことが可能である。
【００６０】
以上説明したことをまとめて示しているのが図６に示したグラフである。これは、横軸に時間（あるいは操作）、縦軸に版材表面の水６の接触角（図１，図２参照）をとったグラフであって、本実施形態における版材５に関して、この版面の接触角（即ち、疎水、親水状態）が時間あるいは操作に伴ってどのように変化するかを示したものである。この図６において、一点鎖線は版面の非画線部を、実線は画線部を、各々示している。
【００６１】
まず、版面に活性光を照射して水６の接触角が１０°以下の高い親水性を示すようにしておく（時点ａ）。
そして、疎水化処理工程（Ａの工程）として、光，電気等のエネルギー束を単独あるいは複数組み合わせて版面に照射する、あるいは摩擦等の機械的刺激を版面に加える、あるいは版面と相互作用する有機系化合物を版面に供給することで、光触媒特性を親水性から疎水性へ変換させる。疎水化による再生が終了した状態が「版作製時の初期状態」であり、この状態では版面の水６の接触角は５０°以上、好ましくは８０°以上である。
【００６２】
次に、非画線部書き込み工程（Ｂの工程）として、疎水性の版面上に活性光で非画線部の書き込みを開始する（時点ｂ）。こうすることによって、版面の活性光を照射された部分は光触媒の作用により疎水性から親水性へ変換して親水性の非画線部となる。即ち、版面の水６の接触角が１０°以下となる。一方、活性光を照射していない版面は疎水性の状態を保つため、版面の活性光未照射部分は疎水性の画線部となり、版材５は版として機能することができるようになる。
【００６３】
非画線部の書き込みが完了した後、印刷工程（Ｃの工程）として、印刷を開始する（時点ｃ）。
印刷が終了すると、インキ除去工程（Ｄの工程）として、版面のインキ，汚れ等を除去する（時点ｄ）。
そして、インキ除去完了後に、画線部の親水化工程（Ｅの工程）として、版面への活性光照射を開始する（時点ｅ）。こうすることで、光触媒の作用により疎水性画線部は親水性非画線部に変換し、版面の全面は再び親水性に戻る。
【００６４】
この後、次の疎水化処理工程（Ａ′の工程）として、光，電気等のエネルギー束を単独あるいは複数組み合わせて版面に照射する、あるいは摩擦等の機械的刺激を版面に加える、あるいは版面と相互作用する有機系化合物を版面に供給することにより、「版作製時の初期状態」に戻り、この版材５は再利用に供されることになる（時点ａ′）。
【００６５】
以下では、版材５の製造、そして、版の作製及び再生にかかわる、本願発明者らが確認したより具体的な実施例及び比較例について説明する。
〔Ａ〕実施例
（１）光触媒調製
原料の硫酸チタン（和光純薬）に攪拌しながらアンモニア水を加えて、硫酸チタンの加水分解物を得た。この加水分解物をヌッチェを用いて濾過し、濾液の電気伝導度が２μＳ／ｃｍ以下になるまでイオン交換水で洗浄した。洗浄後、加水分解物を室温乾燥し、その後大気中において４００℃で２時間焼成した。この焼成物を、まず乳鉢で祖粉砕し光触媒粉末を得た。
【００６６】
（２）可視光活性の確認
前記光触媒粉末を０．２ｇ採取し、密閉できるパイレックス（登録商標）ガラス製の円筒容器（容量５００ｍＬ）の底に均一に広げた。次いで、反応容器内を脱気した後、高純度空気で置換した。その後、アセトンを反応容器内濃度が５００ｐｐｍになるように注入し、２５℃で吸着平行に達するまで暗所で１０時間吸着させた。そして、日亜化学製の青色ＬＥＤ（主波長４７０ｎｍ）を照射し、アセトン及びＣＯ２量を島津製ガスクロマトグラフで追跡した結果、青色ＬＥＤ照射２０時間でアセトンは無くなり、代わりにアセトンの化学量論比に一致するＣＯ２の発生が確認された。すなわち、前記光触媒粉末が波長４７０ｎｍの光で触媒活性を示すことが確認できた。
【００６７】
（３）平版印刷用版材の製造
（３−１）光触媒分散液及び基板１の準備
前記光触媒粉末をイオン交換水中に分散させ、固形分２０重量パーセント（ｗｔ％）のスラリーとした。このスラリーにポリカルボン酸系分散剤を光触媒に対して１ｗｔ％添加した後、湿式ミル（商品名ダイノミルＰＩＬＯＴ）で粉砕して光触媒分散液とした。
また、大きさが２８０×２０４ｍｍ、厚さが０．１ｍｍのステンレス（ＳＵＳ３０１）製の基材１を用意し、アルカリ脱脂処理し、版材の基板１とした。
【００６８】
（３−２）蓄水層２の形成
Ｌｉ２Ｏ含有水ガラスＬＳＳ−３５（日産化学工業製）を蒸留水でＳｉＯ２固形分５ｗｔ％まで稀釈してＳｉＯ２コーティング液を調製した。このＳｉＯ２コーティング液を前記基板１にディップコートし、風乾後、５００℃で１時間焼成し、ＳｉＯ２蓄水層２を形成した。ＳｉＯ２蓄水層２の厚みは約０．１２μｍであった。
【００６９】
（３−３）光触媒層３の形成
前記光触媒分散液とテイカ株式会社製の酸化チタンコーティング剤ＴＫＣ−３０１をＴｉＯ２として重量比６：４の割合で混合した液を前記ＳｉＯ２蓄水層２がコーティングされた基板１にディップコートし、風乾後、３５０℃で１時間焼成し、光触媒層３を形成し、平版印刷用版材５とした。光触媒層３の厚みは約０．１μｍであった。版面について、協和界面科学製のＣＡ−Ｗ型接触角計で水６の接触角を測定したところ、接触角は８°となり、十分な親水性を示した。
【００７０】
（４）版面の疎水化
次に、１，２−エポキシドデカン（和光純薬）をイソパラフィン（商品名アイソパーＬ。エクソンモービル製）に溶解して１ｗｔ％溶液とした。そして、この１，２−エポキシドデカン溶液を版材表面にロールコートし、６０℃で１０分乾燥した。その後、前記接触角計で水６の接触角を測定したところ、接触角は８３°となり、十分な疎水性を示し、前記版材５の表面が版作製時の初期状態になっていることを確認した。
【００７１】
（５）版面温度変化に伴う親水化エネルギー変化の測定
前記疎水化された版材５の表面温度を変化させて、波長３６０ｎｍ，照度１０ｍＷ／ｃｍ２の活性光を照射し、上記のように版面が疎水化された状態から接触角が１０°以下になるまでの活性光照射時間と活性光照度との積から親水化エネルギーを求める方法で、版面温度変化に伴う親水化エネルギーの変化を測定した。その測定結果を図３に示す。
【００７２】
図３に実線で示すように、蓄水層２がある場合（ＴｉＯ２光触媒層３／ＳｉＯ２蓄水層２／ステンレス基板１）は、版面温度２５℃における親水化エネルギーは０．１Ｊ／ｃｍ２であるが、版面温度１００℃では０．０４Ｊ／ｃｍ２、版面温度２００℃では０．０２Ｊ／ｃｍ２であった。このように、版面温度を上げるほど親水化エネルギー（親水化に要する活性光照射エネルギー）が小さくてすむことがわかる。
【００７３】
（６）画像書き込み
次に、波長３６０〜４５０ｎｍの紫外線光を露光して画像（非画線部）の書き込みが可能なベイシスプリント社（ドイツ）が発表しているＵＶセッター７１０を用いて、前記疎水化処理した版面に画線率１０％から１００％までの１０％刻みで網点画像を書き込んだ。書き込みの際には、活性光で画像を書き込む０．１秒前に版面に赤外線を照射して版面の温度を瞬間的に約２４０℃まで上昇させ、活性光で書き込む時の版面温度が２００℃を少し越える温度になる条件で画像を書き込んだ。このＵＶセッター７１０の波長３６０ｎｍの版面における照度は２００ｍＷ／ｃｍ２であることから、１エリアへの活性光照射時間は０．１秒、照射エネルギーとして０．０２Ｊ／ｃｍ２に設定した。
【００７４】
１エリアの大きさは１７ｍｍ×１３ｍｍであるため、大きさが２８０×２０４ｍｍの版面への画像書き込み（画像エリアは２７２ｍｍ×１９５ｍｍ）には２４秒を要した。書き込み終了後の版面の水６の接触角を前記接触角計で測定したところ、書き込んだ部分の接触角は８°で親水性の非画線部となり、書き込んでいない部分の接触角は８３°で疎水性を保った画線部となっていることを確認した。
【００７５】
（７）印刷
この版材を（株）アルファー技研の卓上オフセット印刷機ニューエースプロに取り付け、東洋インキ製のインキＨＹＥＣＯＯＢ紅ＭＺと三菱重工業製の湿し水リソフェロー１％溶液とを用いて、アイベスト紙に印刷速度３５００枚／時にて印刷を開始した。印刷開始１枚目から紙面上には網点画像が印刷できた。
【００７６】
（８）再生
次に、版の再生に係わる実施例を説明する。
印刷終了後、版面上に付着したインキ，湿し水，紙粉等をきれいに拭き取った版全面に赤外線を照射して、版面温度を瞬間的に約１００℃まで上昇させた状態で、波長３６０ｎｍ，照度５ｍＷ／ｃｍ２の紫外線を８秒照射した（照射エネルギーとして０．０４Ｊ／ｃｍ２）。その後、網点を書き込んでいた部分について直ちに前記接触角計で水６の接触角を測定したところ接触角は８°となり、版面は十分な親水性を示して、版の履歴を消去できたことを確認した。
【００７７】
次に、前記１，２−エポキシドデカン溶液を版面にロールコートし、６０℃で１０分乾燥した後、前記接触角計で水６の接触角を測定したところ、接触角は８４°となり、十分な疎水性を示し、前記版材５が「版作製時の初期状態」に戻り、版再生ができたことを確認した。
【００７８】
〔Ｂ〕比較例
ステンレス基材１上に直接光触媒層３を形成した以外は、前記実施例と同様にして版材を製造した。即ち、蓄水層２を設けてないで版材を製造した。
【００７９】
この比較例の版材について、上記実施例と同様にして版面温度に対する親水化エネルギーの変化を測定した。その測定結果を図３に示す。
図３に点線で示すように、蓄水層２がない場合（ＴｉＯ２光触媒層３／ステンレス基板１）、版面温度２５℃における親水化エネルギーは０．１５Ｊ／ｃｍ２であるが、版面温度１００℃では０．３５Ｊ／ｃｍ２、版面温度２００℃では０．９Ｊ／ｃｍ２であった。このように、版面温度を上げるほど大きな親水化エネルギー（親水化に要する活性光照射エネルギー）が必要となることがわかる。
【００８０】
また、実施例と同様に、前記ＵＶセッター７１０を用いて１エリアの露光時間０．１秒で画像書き込みを行なった（画像書き込みのｔｏｔａｌ時間は２４秒）。そして、書き込み終了後の版面の水６の接触角を前記接触角計で測定したところ、書き込んだ部分の接触角は６８°で依然として疎水性が高く、この版を前記実施例と同様に（株）アルファー技研の卓上オフセット印刷機ニューエースプロに取り付け、東洋インキ製のインキＨＹＥＣＯＯＢ紅ＭＺと三菱重工業製の湿し水リソフェロー１％溶液とを用いて、アイベスト紙に印刷速度３５００枚／時にて印刷したところ、本来非画線部となるべき部分にもインキが付着して、全面に紅インキが付着した、いわゆる“べた”の印刷しかできなかった。
【００８１】
なお、上記の印刷および版の再生を印刷機上で行なうためには、図７に示すような印刷機１０を用いるのが好ましい。
すなわち、この印刷機１０は、版胴１１を中心として、その周囲に版クリーニング装置１２，画像書き込み装置１３，版面の疎水化装置１４，版面加熱装置１５，親水化処理用活性光照射装置１６，インキングローラ１７，湿し水供給装置１８，ブランケット胴１９をそなえている。また、版材５が版胴１１に巻き付けられて設置されている。
【００８２】
印刷を終了した後の版の履歴消去と版再生の工程は、印刷機１０において次のように行われる。
まず、版クリーニング装置１２を版胴１１に対して接した状態とし、版面上に付着したインキ，湿し水，紙粉等をきれいに拭き取る。なお、ここでは、版クリーニング装置１２としてインキ拭き取り用の布状テープを巻き取る機構を有する装置を示しているが、これに限るものではない。
【００８３】
その後、版クリーニング装置１２を版胴１１から脱離させ、版面加熱装置１５により版面を加熱しながら親水化処理用活性光照射装置１６で版全面に活性光を照射して版面を親水化する。なお、活性光としては、実施例では波長３６０ｎｍの紫外線を用いたが、光触媒が波長４００ｎｍ〜６００ｎｍの光でも活性を示す場合は、波長４００ｎｍ〜６００ｎｍの光を用いても良い。
【００８４】
そして、版面の疎水化装置１４により、光，電気等のエネルギー束を単独あるいは複数組み合わせて版面に照射する、あるいは摩擦等の機械的刺激を版面に加える、あるいは版面と相互作用する有機系化合物を版面に供給することで、版面を疎水化する。なお、図７では、版面に有機系化合物を供給するローラ塗布装置を示しているが、もちろんこれに限るものではない。
【００８５】
次に、予め用意された画像のデジタルデータに基づき、画像書き込み装置１３により版面に活性光を照射して非画線部を書き込む。
画像を書き込んだ後、インキングローラ１７，湿し水供給装置１８，ブランケット胴１９を版胴１１に対して接する状態とし、紙２０がブランケット胴１９に接するようにする。そして、図７に示す矢印の方向にそれぞれ回転させることによって版面に湿し水及びインキを順次供給し、紙２０に印刷を行なう。
【００８６】
この印刷機１０においては、印刷後の版面のクリーニング、活性光照射による画線部の消去、版面の疎水化、画像書き込みの版再生及び版作製にかかる一連の工程を、版材５を印刷機に取り付けたまま、印刷機１０上で行なうことができる。これにより、印刷機１０を停止することなく、また、版の交換作業を挟むことなく、連続的な印刷作業の実施を行なうことが可能になる。
【００８７】
なお、この印刷機１０では、版材５を版胴１１に巻き付けるように構成しているが、これに限定されるものではなく、蓄水層２及び光触媒層３を、版胴１１表面に直接設ける、即ち、版胴１１と版材５とを一体に構成したものを用いても良いことはいうまでもない。
以上述べたように、本実施形態としての層状構成物５では、基材１と光触媒層３との間に、蓄水機能を有する物質を含む層２をそなえているので、その光触媒活性を加熱雰囲気下において大幅に向上させることができ、光触媒層３表面を速やかに親水化できる。
【００８８】
したがって、上記の層状構成物５を平版印刷用版材に適用した場合、版材の再利用が可能になるという利点もさることながら、加熱雰囲気下において活性光で画像を書き込むことにより、画像書込み時間を短縮できる。あるいは、親水化に要する活性光照射エネルギーを小さくすることができるので、低出力の書き込み装置を使用することができ、装置コストを低減できる。
【００８９】
また、加熱雰囲気下において活性光照射で版面の画像履歴を消去することにより、画像履歴消去時間を短縮できる。あるいは、上記と同様に、親水化に要する活性光照射エネルギーを小さくすることができるので、低出力の画像履歴消去装置を使用することができ、装置コストを低減できる。
このように加熱雰囲気下で高い光触媒活性を発現できることから、光触媒層３表面の特性を疎水性から親水性に変換（スイッチング）させることで、版を作製するにも、印刷後に版の再生工程で版の履歴を消去するにも、いずれにしても、これらを実現するための作業に時間がかからず、版作製および版再生のサイクルを迅速化できる利点を備えている。
【００９０】
また、可視光を含む波長６００ｎｍ以下の光を活性光として使用できることから、画像書き込みや履歴消去に可視光を使用することが可能であり、版材の取り扱いが容易である。
【００９１】
【発明の効果】
以上詳述したように、本発明の層状構成物によれば、加熱雰囲気下において高い光触媒活性を発現することができ、光触媒層表面を速やかに親水化できる。
したがって、前記層状構成物を平版印刷用版材に適用すれば、印刷工程に占める時間、特に画像書き込み時間と画像履歴消去時間とが大幅に短縮できるため、印刷準備時間の短縮ができる。
また、可視光〜紫外光の波長の光で画像書き込みができるため、書き込み装置の選択肢が広がるという利点もある。
【図面の簡単な説明】
【図１】本発明の一実施形態としての層状構成物を示すもので、その表面が疎水性を示している場合の模式的な断面図である。
【図２】本発明の一実施形態としての層状構成物を示すもので、その表面が親水性を示している場合の模式的な断面図である。
【図３】本発明の一実施形態としての層状構成物の版面温度に対する親水化エネルギーの変化を示すグラフであって、実線は「光触媒層／蓄水層／基板」の場合、点線は「光触媒層／基板」の場合を示す。
【図４】本発明の一実施形態にかかる平版印刷用版材を用いた版の作製及び再生の手順を示す概念図である。
【図５】本発明の一実施形態にかかる平版印刷用版材の一例を示す模式的な斜視図である。
【図６】本発明の一実施形態にかかる平版印刷用版材の表面の水の接触角と時間（又は操作）との関係を示すグラフである。
【図７】本発明の一実施形態にかかる平版印刷用版材を用いた印刷及び版再生を行なう印刷機を模式的に示す図である。
【符号の説明】
１　基材
２　蓄水機能を有する物質を含む蓄水層（蓄水層）
３　光触媒を含む光触媒層（光触媒層）
３ａ　光触媒層（非画線部）
３ｂ　光触媒層（画線部）
５　層状構成物，平版印刷用版材
６　水
１０　印刷機
１１　版胴
１２　版クリーニング装置
１３　画像書き込み装置
１４　版面の疎水化装置
１５　版面加熱装置
１６　親水化処理用活性光照射装置
１７　インキングローラ
１８　湿し水供給装置
１９　ブランケット胴
２０　紙
【図１】
2004066548.tif 000003
【図２】
2004066548.tif 000004
【図３】
2004066548.tif 000005
【図４】
2004066548.tif 000006
【図５】
2004066548.tif 000007
【図６】
2004066548.tif 000008
【図７】
2004066548.tif 000009